(57)【要約】【課題】  圧縮成形により、複雑な立体形状の成形品が得られ、機械的性質の信頼性が高く、かつ生産性に優れた成形品を提供できる熱可塑性プリプレグシートを得る。【解決手段】  熱可塑性樹脂、強化繊維、及び高級脂肪酸化合物を含有する熱可塑性プリプレグシートであって、熱可塑性プリプレグシート１００質量部に対して、高級脂肪酸化合物を０．０７〜２．０質量部含有し、熱可塑性プリプレグシート中に強化繊維は、体積分率で３５〜６０％含まれ、該強化繊維の９１〜９９．９質量％が熱可塑性プリプレグシート中に、単繊維数が４０００〜４００００からなる繊維束として存在することを特徴とする熱可塑性プリプレグシート。【選択図】なし【特許請求の範囲】
【請求項１】
熱可塑性樹脂、強化繊維、及び高級脂肪酸化合物を含有する熱可塑性プリプレグシートであって、熱可塑性プリプレグシート１００質量部に対して、高級脂肪酸化合物を０．０７〜２．０質量部含有し、熱可塑性プリプレグシート中に強化繊維は、体積分率で３５〜６０％含まれ、該強化繊維の９１〜９９．９質量％が熱可塑性プリプレグシート中に、単繊維数が４０００〜４００００からなる繊維束として存在することを特徴とする熱可塑性プリプレグシート。
【請求項２】
熱可塑性プリプレグシートに対して離型性評価を行ったとき、ピン跡深さが０．５ｍｍ以下であることを特徴とする請求項１に記載の熱可塑性プリプレグシート。
【請求項３】
高級脂肪酸化合物の９０質量％以上が、表面から深さ０．５ｍｍまでの層及び／または裏面から深さ０．５ｍｍまでの層に存在することを特徴とする請求項１または２に記載の熱可塑性プリプレグシート。
【請求項４】
高級脂肪酸化合物が、熱可塑性樹脂の融点の−４０℃から＋４０℃の範囲に融点を有する化合物である請求項１〜３のいずれかに記載の熱可塑性プリプレグシート。
【請求項５】
熱可塑性プリプレグシートが、強化繊維の繊維束に熱可塑性樹脂を含浸した、長さ１０ｍｍ〜１５０ｍｍ、幅３ｍｍ〜５０ｍｍ、厚み０．０３ｍｍ〜０．５ｍｍの短冊状のプリプレグテープから構成されていることを特徴とする請求項１〜４のいずれかに記載の熱可塑性プリプレグシート。
【請求項６】
高級脂肪酸化合物が、高級脂肪酸バリウムである請求項１〜５のいずれかに記載の熱可塑性プリプレグシート。
【発明の詳細な説明】
【技術分野】
【０００１】
本発明は、繊維束強化熱可塑性樹脂からなるプリプレグシートに関する。詳しくは、高級脂肪酸化合物を含有し、成形性に優れた繊維束強化熱可塑性プリプレグシートに関する。本発明によるプリプレグシートは、成形性や生産性に優れ、塗装や印刷性に優れ、パネル状構造材などに提供される。
【背景技術】
【０００２】
長繊維強化熱可塑性樹脂を圧縮成形した成形品は、近年構造部材用として開発された（例えば、非特許文献１参照）。長繊維強化熱可塑性樹脂は、高い強度や剛性を有することから板状や梁状構造材として使用される。長繊維強化熱可塑性樹脂は、繊維の軸方向の引っ張りに対しては、非常に高い強度や剛性を示すが、曲げ変形や圧縮変形に対しては、変形により繊維は曲がりやすく、補強効果が活かされないので、高い強度や剛性を有しない。また繊維軸に対して直交方向の引っ張り変形に対しても、繊維による補強は殆ど効果を示さない。従って、成形品の機械的性質の異方性が大変大きく、実用に当っては、構造材としての信頼性の改善が課題であった。このために繊維束を縦方向や横方向として織った織物や編み物とした後、樹脂を含浸成形するか、含浸したプリプレグテープを織物や編み物として、それを加熱圧縮成形して、成形品を得ていた。しかし、強化繊維を織物や編み物としたプリフォームの予備成形体は、樹脂の含浸性が低く、単繊維間にボイドが多く、また単繊維を十分樹脂で覆うことが出来ず欠陥の多い成形品となり、目標の高い物性を有する成形品は得られなかった。また、繊維軸は織り目で拘束されており、成形時金型内で流動しにくいことから、深しぼり形状のある立体成形品や、リブやボスのある成形品は得られなかった。また、連続単繊維を面内に張り巡らした不織布マットに、樹脂含浸して得られたプリプレグも開示された。しかし、この場合も繊維はからみ合っており、成形時金型内での流動性はたいへん小さく、複雑な立体形状の成形品を得ることは困難であった。その後、特許文献１のように、強化繊維として、異方性の小さい不織布状の強化繊維を使用し、強化繊維に切り込みを入れて金型内で流動することや、特許文献２のように、繊維をある長さに切断してチョップドストランドマットに樹脂を含浸して得たプリプレグの成形品も開示された。しかし、マット状にした繊維は見かけの嵩が大きく、高い繊維分率の樹脂成形品を得ることが出来ず、結果として目的とする高強度・高弾性率の複合材料は得ることは出来なかった。また、特許文献３のように、流動する不連続繊維強化層と殆ど流動しない連続繊維強化層を組み合わせることが開示された。しかし、不連続繊維層と連続繊維層の熱膨張係数や弾性率の差が大きく、そりが発生することや、界面でせん断破壊を発生しやすく、実用化にはたくさんの課題があった。特許文献４のように、繊維束を所定の長さに切断後、特定の式で定義される臨界繊維数以上の繊維束が繊維全量に対して３０％から９０％未満になるように、また繊維束中の平均繊維単糸数が特定の式の範囲までなるように、繊維束を機械的に分解や開繊し、これに熱可塑性樹脂繊維や熱可塑性樹脂粉末を混合し、強化繊維が面内ランダム配向になるように散布した後、熱可塑性樹脂を溶融成形して得られたプリプレグが開示されている。特許文献４では、曲げ物性や圧縮物性はやや改善されたが、強化繊維の高い物性をその複合材料に反映して、構造材を得るという要求には大幅に未達であった。
【０００３】
長繊維強化の熱可塑性複合材料は、単位重量当りの強度や剛性が高いことが期待されることから、自動車軽量化のために使用したいという市場の根強い希望があり、実用化に当たり成形サイクル時間が短く、生産性の高い熱可塑性プリプレグの強い開発要請があった。
【先行技術文献】
【特許文献】
【０００４】
【特許文献１】特開２０１０−１８７２４号公報
【特許文献２】特開２００７−２６２３６０号公報
【特許文献３】特開２００５−３２４３４０号公報
【特許文献４】特開２０１３−１０２５４号公報
【非特許文献】
【０００５】
【非特許文献１】工業材料、３７（１）、５３〜５７（１９８９）
【発明の概要】
【発明が解決しようとする課題】
【０００６】
本発明の狙いは、繊維束強化熱可塑性樹脂の圧縮成形により、複雑な立体形状の成形品が得られ、機械的性質の信頼性が高く、かつ生産性に優れた成形品を提供するプリプレグシートを開発することにある。
【課題を解決するための手段】
【０００７】
本発明者は、繊維強化熱可塑性樹脂の圧縮成形において、機械的性質の信頼性が高く、また成形品の生産性が高く、経済性に優れた成形品を得るべき鋭意検討した結果、以下に示す手段により、上記課題を解決できることを見出し、本発明に到達した。
【０００８】
すなわち、本発明は、以下の構成からなる。
１．  熱可塑性樹脂、強化繊維、及び高級脂肪酸化合物を含有する熱可塑性プリプレグシートであって、熱可塑性プリプレグシート１００質量部に対して、高級脂肪酸化合物を０．０７〜２．０質量部含有し、熱可塑性プリプレグシート中に強化繊維は、体積分率で３５〜６０％含まれ、該強化繊維の９１〜９９．９質量％が熱可塑性プリプレグシート中に、単繊維数が４０００〜４００００からなる繊維束として存在することを特徴とする熱可塑性プリプレグシート。
２．  熱可塑性プリプレグシートに対して離型性評価を行ったとき、ピン跡深さが０．５ｍｍ以下であることを特徴とする１．に記載の熱可塑性プリプレグシート。
３．  高級脂肪酸化合物の９０質量％以上が、表面から深さ０．５ｍｍまでの層及び／または裏面から深さ０．５ｍｍまでの層に存在することを特徴とする１．または２．に記載の熱可塑性プリプレグシート。
４．  高級脂肪酸化合物が、熱可塑性樹脂の融点の−４０℃から＋４０℃の範囲に融点を有する化合物である１．〜３．のいずれかに記載の熱可塑性プリプレグシート。
５．  熱可塑性プリプレグシートが、強化繊維の繊維束に熱可塑性樹脂を含浸した、長さ１０ｍｍ〜１５０ｍｍ、幅３ｍｍ〜５０ｍｍ、厚み０．０３ｍｍ〜０．５ｍｍの短冊状のプリプレグテープから構成されていることを特徴とする１．〜４．のいずれかに記載の熱可塑性プリプレグシート。
６．  高級脂肪酸化合物が、高級脂肪酸バリウムである１．〜５．のいずれかに記載の熱可塑性プリプレグシート。
【発明の効果】
【０００９】
本発明の熱可塑性プリプレグシートは、圧縮成形により、複雑な立体形状の成形品が得られ、機械的性質の信頼性が高く、かつ成形サイクル時間が短く、生産性に優れた成形品を得ることができる。
【００１０】
工業的には生産性はたいへん重要である。熱可塑性プリプレグシートから成形品への生産性は、（１）型内での流れ性、（２）固化速度、（３）離型性の因子に左右される。特に、熱可塑性プリプレグシートの場合、金型との密着性や付着性が高いので、生産性は離型性に大きく依存する。特定の離型剤を特定量、場合により局在させた本発明の熱可塑性プリプレグシートは、強化繊維と熱可塑性樹脂との高い接着力性を保持して、金型と熱可塑性樹脂との接着性を相反して低下させる性質をプリプレグシートに付与でき、生産性は大幅に向上する。
【図面の簡単な説明】
【００１１】
【図１】離型性評価の成形品形状と離型抵抗評価の概略図
【図２】実施例２の熱可塑性プリプレグシート断面のＸ線マイクロアナライザー図
【発明を実施するための形態】
【００１２】
以下、本発明を詳述する。
本発明は、熱可塑性樹脂、強化繊維、及び高級脂肪酸化合物を含有する熱可塑性プリプレグシートであって、熱可塑性プリプレグシート１００質量部に対して、高級脂肪酸化合物を０．０７〜２．０質量部含有し、熱可塑性プリプレグシート中に強化繊維は、体積分率で３５〜６０％含まれ、該強化繊維の９１〜９９．９質量％が熱可塑性プリプレグシート中に、単繊維数が４０００〜４００００からなる繊維束として存在する熱可塑性プリプレグシートである。
【００１３】
本発明の熱可塑性プリプレグシートにおいては、熱可塑性プリプレグシート中に体積分率で３５〜６０％含まれる強化繊維は、その９１〜９９．９質量％、好ましくは、９３〜９９．９質量％、より好ましくは、９３〜９９．５質量％が繊維束として存在する。本発明において、繊維束とは単繊維間の平均間隔が０．０２ｍｍ以下、好ましくは０．０１ｍｍ以下で、それぞれの隣接する繊維軸のなす角度が１５度以下、好ましくは角度が１０度以下で存在する繊維の集合体をいう。熱可塑性プリプレグシートの厚さ方向断面における強化繊維断面分布を、走査型電子顕微鏡により観察し識別することで、繊維束として存在する強化繊維の割合が算定される。繊維束として存在する強化繊維が９１質量％未満では、繊維束としての強度や剛性への効果は低くなり好ましくない。また９９．９質量％を超えるのは、工程管理上厳しいので好ましくない。また本発明において、繊維束は単繊維が４０００〜４００００本から、好ましくは、６０００〜２５０００本から構成される。４０００本未満では成形品が曲げや圧縮変形を受けた場合、繊維の補強効果が発揮されないので好ましくない。また４００００本を超えると、均質性が低下するので好ましくない。
【００１４】
また、本発明の熱可塑性プリプレグシートは、熱可塑性プリプレグシート１００質量部に対して、高級脂肪酸化合物を０．０７〜２．０質量部、好ましくは、０．１〜１．０質量部含有する。０．０７質量部未満では、離型性改善効果は小さく好ましくない。また、２．０質量部を超えると、成形品の表面性が低下することや塗装や印刷性などの二次加工性が低下するので好ましくない。
【００１５】
本発明で使用される強化繊維としては、ガラス繊維、炭素繊維、アラミド繊維、スチール繊維、ポリフェニレンスルフィド繊維、ケナフ、コットンなど、使用される熱可塑性樹脂の加工温度で固体である高弾性率繊維が挙げられる。これらの中では、ガラス繊維、炭素繊維が好ましい。熱可塑性プリプレグシート中で繊維束として存在する点から、単繊維径が３μｍ以上９μｍ以下の炭素繊維束が本発明の効果発揮に好ましい。また、単繊維径が９μｍ以上２０μｍ以下のガラス繊維束が本発明の効果発揮に好ましい。特に、炭素繊維束が好ましい。
【００１６】
炭素繊維としては、製造法に特に制限されないが、ポリアクリロニトル繊維やセルロース繊維などの繊維を空気中で２００〜３００℃にて処理した後、不活性ガス中で１０００〜３０００℃以上で焼成され炭化製造された、引っ張り強度２０ｔ／ｃｍ２以上、引っ張り弾性率３０ＧＰａ以上の炭素繊維が好ましい。本発明に使用できる炭素繊維の単繊維径は、特に制限されないが、複合化（強化繊維の熱可塑性樹脂による含浸）の製造ライン工程から３〜９μｍが好ましい。３μｍ未満では、含浸や脱泡が難しく、９μｍを超えると、比表面積が小さくなり、複合化の効果が小さくなり好ましくない。本発明に使用される炭素繊維は、空気や硝酸による湿式酸化、乾式酸化、ヒートクリーニング、ウイスカライジングなどによる接着性改良のための処理されたものが好ましい。また本発明の熱可塑性プリプレグシート製造に使用される炭素繊維は、作業工程の取り扱い性から、１２０℃以下で軟化する収束剤により収束されていることが好ましい。
【００１７】
ガラス繊維の材質としては、特に限定されないが、隣接する他素材を損なわないＥガラスや、高強度のＳガラスが好ましい。本発明に使用されるガラス繊維の単繊維径は、特に制限されないが、９〜２０μｍが好ましく、特に１３〜１８μｍが好ましい。９μｍ未満では熱可塑性樹脂の含浸が難しく、２０μｍを超えると、比表面積が小さくなり、複合化の効果が小さくなり、強度や弾性率が低下するので好ましくない。また、本発明に使用されるガラス繊維は、１００℃以下で軟化する集束剤により集束されていることが作業性上好ましい。
【００１８】
本発明に使用される熱可塑性樹脂としては、ポリプロピレン、ポリアミド６、ポリアミド６６、ポリアミドＭＸＤ６，ポリアミド１２、ポリアミド１１、ポリアミド６Ｔ共重合体、ポリブチレンテレフタレート、ポリエチレンテレフタレート、ポリフェニレンサルファイド、ポリメチルペンテン、シンジオタクチックポリスチレンやこれらの共重合体やポリマーアロイ体などが挙げられる。これらの中では、ポリプロピレン、ポリアミド６、ポリアミドＭＸＤ６、ポリブチレンテレフタレートが、成形加工性と物性のバランスからして好ましい。特に、ポリプロピレン、ポリアミド６、ポリアミドＭＸＤ６が好ましい。
【００１９】
本発明に使用される熱可塑性樹脂は、強化繊維との接着性を高めるために、変性されているものが好ましい。例えば、極性基を有しないポリプロピレンやポリメチルペンテンやシンジオタクチックポリスチレンの場合、無水マレイン酸やイタコン酸のような不飽和酸やグリシジルメタクリレートのような不飽和エポキシによる変性されたものが好ましい。
【００２０】
本発明に使用される熱可塑性樹脂は、融点より３０℃高い温度における２１．２Ｎ荷重下のメルトフローレートが、３０〜１５０ｇ／１０ｍｉｎが好ましく、５０〜１４０ｇ／１０ｍｉｎが特に好ましい。３０ｇ／１０ｍｉｎ未満では、強化繊維への含浸性が低く、空隙率が高くなり好ましくない。また１５０ｇ／１０ｍｉｎを超えると、複合材料の溶融加工時、熱可塑性樹脂と強化繊維が分離しやすく好ましくない。
【００２１】
本発明においては、強化繊維は、熱可塑性プリプレグシート中に体積分率で３５〜６０％、好ましくは３６〜５７％含まれる。強化繊維含有率としては、特に３９〜５５体積％が、本発明の効果を発揮し、軽量化に有効な高い曲げ強度や圧縮強度を有する成形品を得る点から好ましい。
【００２２】
本発明において高級脂肪酸化合物は、熱可塑性プリプレグシートに離型性を付与するために用いられる。高級脂肪酸化合物の高級脂肪酸とは、一般に炭素数６以上の脂肪族カルボン酸である。炭素数６〜３０の脂肪族カルボン酸が好ましい。本発明に使用される高級脂肪酸化合物としては、ラウリル酸、ステアリン酸、リシノール酸、モンタン酸などの高級脂肪酸の他、その塩やエステルが挙げられる。これらの中では、ステアリン酸、ラウル酸、モンタン酸化合物が工業的に入手しやすいので好ましい。これらの高級脂肪酸やこのリチュウム塩、ナトリウム塩、カリウム塩、マグネシュウム塩、カルシュウム塩、亜鉛塩、バリウム塩やブチルエステルやイソプロピルエステル、ペンチルエステル、ステアリルエステルなどが例示される。これらの中では、リチュウム塩、ナトリウム塩、カリウム塩、マグネシュウム塩、カルシュウム塩、亜鉛塩、バリウム塩、ブチルエステルなどが好ましい。特に、ステアリン酸リチュウム、ステアリン酸バリウム、ステアリン酸カルシュウム、ラウリル酸カルシュウム、ラウリル酸バリウム、モンタン酸部分カルシュウム塩が本発明の効果発揮に好ましい。さらには、融点が高く成形時の気化量が少なく、また理由は明確ではないが離型性を向上させる点から、高級脂肪酸バリウムが好ましい。これらの中で、走査熱量計ＤＳＣを使用して、ＩＳＯ１１３５７−３により試験した吸熱ピークとして示される融点が、熱可塑性プリプレグシートの母相を成す熱可塑性樹脂の融点の−４０℃から＋４０℃範囲にある高級脂肪酸化合物を用いた場合、成形加工時の気化量が少なく、成形品や金型表面の汚染が抑制されるため、本発明の効果発揮に適している。例えば、母相が融点２２０℃のポリアミド６の場合、融点２２５℃程度のステアリン酸バリウムや融点２３０℃程度のラウリル酸バリウムが好ましい。融点が１６５℃のポリプロピレンを母相とする場合、融点１５３℃のステアリン酸カルシュウムも効果を発揮する。
【００２３】
本発明の熱可塑性プリプレグシートは、圧縮成形による離型抵抗が低減し、離型性に優れるため、成形品の突出しによるピン跡のめり込みが抑制される。実施例の項に記載する離型性評価を行った場合、ピン跡深さ（ピン跡のめり込み深さ）が０．５ｍｍ以下であると使用上や外観上好ましい態様である。ピン跡深さを０．５ｍｍ以下とするための方法については、後記で説明する。
【００２４】
本発明の熱可塑性プリプレグシートは、高級脂肪酸化合物の９０質量％以上が、熱可塑性プリプレグシートの表面から深さ０．５ｍｍまでの層、及び／または裏面から深さ０．５ｍｍまでの層に存在していることが好ましい態様である。高級脂肪酸化合物の９０質量％以上が、熱可塑性プリプレグシートの表面から深さ０．５ｍｍまでの層、及び裏面から深さ０．５ｍｍまでの層に存在していることがより好ましい。高級脂肪酸化合物の厚み方向の分布は、走査型電子顕微鏡を使用して、熱可塑性プリプレグシート断面の高級脂肪酸化合物の原子、例えばバリウムやカルシュウムに着目したＸ線分析（ＸＭＡ）や面分析により知ることができる。
【００２５】
高級脂肪酸化合物を０．２質量部以下配合した本発明の熱可塑性プリプレグシートを圧縮成形して得られた成形品は、溶剤に溶解やエマルジョン化したアクリル酸エステル樹脂のアクリル系、二液型の熱硬化性のウレタン系、二液型の熱硬化性エポキシ系の塗装密着性や印刷性や接着性は良好であり、脱脂やプライマーなしで塗装や印刷が可能なことも本発明の熱可塑性プリプレグシートからなる成形品の特徴の一つとなっている。
【００２６】
本発明の熱可塑性プリプレグシートには、高級脂肪酸化合物に合わせて、フッ素化合物やシリコン化合物が使用できる。フッ素化合物としては、テトラフロロエチレンやジフロロジクロロエチレンやトリクロロモノフロロエチレンなどが挙げられる。また、シリコン化合物としては、ジメチルシロキサンやこれらの反応物などが挙げられる。これらのフッ素化合物やシリコン系化合物は、熱可塑性樹脂への練りこみや金型や離型紙へのスプレイにより用いられる。フッ素化合物やシリコン化合物の散布は、塗装性や接着性や印刷性に悪影響を与えることがあるので注意が必要である。
【００２７】
本発明の熱可塑性プリプレグシートには、上記の必須成分の他に物性改良・成形性改良、耐久性改良を目的として、結晶核剤、滑剤、酸化防止剤、難燃剤、耐光剤、耐候剤、着色剤などを配合できる。
【００２８】
本発明の熱可塑性プリプレグシートは、強化繊維の連続繊維束に熱可塑性樹脂を含浸したテープ状プリプレグを一方向に配列した一方向性プリプレグ材（ＵＤ材）や、前記テープ状プリプレグをカットした、厚さ０．０３〜０．５ｍｍ、好ましくは０．１〜０．４ｍｍ、幅３〜５０ｍｍ、好ましくは５〜４０ｍｍ、長さ１０〜１５０ｍｍ、好ましくは２５〜１００ｍｍである短冊状のプリプレグテープを、繊維軸方向がランダムになるように配置し、圧縮成形することで得られる熱可塑性プリプレグシートであることが好ましい。熱可塑性プリプレグシートを成形品に成形する際の流動性の観点からは、前記の短冊状のプリプレグテープから構成されている熱可塑性プリプレグシートが好ましい態様である。
【００２９】
本発明の熱可塑性プリプレグシートの製造法は、特に限定されない。例えば、熱可塑性樹脂の融点以上に温度調節されたスクリュータイプ押出機のホッパーに、熱可塑性樹脂（または変性熱可塑性樹脂）と、必要により高級脂肪酸化合物を所定割合に予備混合して供給する。溶融混合して得られた溶融樹脂をギアポンプの回転数にて計量して、熱可塑性樹脂の融点以上に温度調節された含浸用押出機の上流に供給する。一方、ロービング状の炭素繊維などの強化繊維束を拡張開繊し、含浸用押出機の上流に供給する。下流先端に開口部を絞ったスリットダイを備えた含浸用押出機中で樹脂圧により、ロービング繊維に熱可塑性樹脂を含浸・脱泡する。下流開口部から吐出されたテープ状プリプレグを冷却してかせに巻き取る。ここでテープ状プリプレグの厚さは、０．０３〜０．５ｍｍ、幅は、３〜５０ｍｍであることが好ましい。
【００３０】
このテープ状プリプレグを１０ｍｍから１５０ｍｍの長さにカットする。１０ｍｍから１５０ｍｍにカットされた短冊状のプリプレグテープを平板状の型内にランダムにばらまいて積層する。型を熱可塑性樹脂の融点より２０〜１００℃程高く加熱した後、圧縮し、型を高温結晶化温度より、１０〜１２０℃低温まで冷却して、強化繊維がランダム配向した熱可塑性プリプレグシートを得る。熱可塑性プリプレグシートの大きさは、特に限定されないが、厚み２〜６ｍｍ程度であり、シート面が四角の場合、縦３００〜１５００ｍｍ、横３００〜６００ｍｍ程度である。
【００３１】
高級脂肪酸化合物を熱可塑性プリプレグシート中に含有させる方法は、離型性を発揮する上で、非常に重要である。含有させる方法としては、［１］樹脂練り込み法、［２］フイルム積層法、［３］散布法、［４］離型紙積層法などが挙げられる。以下、説明する。
【００３２】
［１］樹脂練り込み法
強化繊維の繊維束に熱可塑性樹脂を含浸する前に、熱可塑性樹脂と高級脂肪酸化合物を所定割合で混合する。この場合、熱可塑性プリプレグシートの深さ（厚み）方向での高級脂肪酸化合物の分布は、ほぼ均等となる。本発明に使用される高級脂肪酸化合物は、疎水性部と親水部からなり、それぞれの親和性の差から、溶融した熱可塑性樹脂中で親水部が牽引し、金型表面側（熱可塑性プリプレグシートの表層側）に移行する性質を有する。高級脂肪酸化合物は、僅かではあるが金型表面側で濃度が高くなり、金型と固化した熱可塑性プリプレグシート（からなる成形品）の離型性を向上させる。特に、強化繊維として炭素繊維を用いた場合、炭素繊維の表面は、疎水性が強いので、高級脂肪酸化合物は、炭素繊維表面に配位しにくく、金型表面側（熱可塑性プリプレグシートの表層側）に配位しやすく、金型からの離型性改善効果は大きい。そのため、離型性評価を行った場合、ピン跡深さを０．５ｍｍ以下とすることが可能である。一方、強化繊維としてガラス繊維を用いた場合、ガラス繊維の表面は親水性のため高級脂肪酸化合物の金型表面側（熱可塑性プリプレグシートの表層側）への移行性が抑制されるため、離型性改善効果が低い。そのため、離型性評価を行った場合、ピン跡深さを０．５ｍｍ以下とすることが難しい。
【００３３】
［２］フイルム積層法
高級脂肪酸化合物を配合しない熱可塑性樹脂を強化繊維に含浸して得られた熱可塑性プリプレグシート（前駆体）に、熱可塑性プリプレグシート（前駆体）の母相をなす熱可塑性樹脂と同類の熱可塑性樹脂に高級脂肪酸化合物を練り込み、Ｔダイから押し出し得られた高級脂肪酸化合物含有フイルムを熱可塑性プリプレグシート（前駆体）の少なくとも一表面（表面、裏面の内、少なくとも一方の面）に積層して、一体化させて熱可塑性プリプレグシートとする。一体化は、短冊状のプリプレグテープから熱可塑性プリプレグシート（前駆体）を得る際に、同時に行って熱可塑性プリプレグシートとしても良い。この熱可塑性プリプレグシートは、離型性評価を行った場合、ピン跡深さを０．５ｍｍ以下とすることが可能である。また、高級脂肪酸化合物含有フイルムの厚みは、通常０．５ｍｍ以下であり、高級脂肪酸化合物の９０質量％以上が、熱可塑性プリプレグシートの表面から深さ０．５ｍｍまでの層、及び／または裏面から深さ０．５ｍｍまでの層に存在することを可能とする。高級脂肪酸化合物含有フイルムの厚みを調整することで、高級脂肪酸化合物の９０質量％以上が、熱可塑性プリプレグシートの表面／裏面から深さ０．１ｍｍまでの層、さらには深さ０．０５ｍｍまでの層に存在することを可能とする。
【００３４】
［３］散布法
熱可塑性プリプレグシートを作製する際、金型の表面に、もしくは金型上の離型紙に所定量の高級脂肪酸化合物の粉末を散布して、その上に短冊状のプリプレグテープを積層し、溶融一体化して高級脂肪酸化合物含有熱可塑性プリプレグシートとする。この場合、熱可塑性プリプレグシートの裏面のみに高級脂肪酸化合物を散布・含有したことになるが、必要により、熱可塑性プリプレグシートの表面へも同様にして、高級脂肪酸化合物を散布・含有させても良い。この方法では、溶融一体化する際、高級脂肪酸化合物は、積層された短冊状のプリプレグテープの内、最下層（及び最上層）の短冊状のプリプレグテープの表面や間隙に付着しているので、高級脂肪酸化合物は熱可塑性プリプレグシートの表面や裏面から、短冊状のプリプレグテープ厚さの０．５ｍｍまでに分布する。この方法で得られた熱可塑性プリプレグシートは、表面及び／または裏面に高級脂肪酸化合物が局在化するため、離型性に優れているが、高級脂肪酸化合物が熱可塑性プリプレグシートの表面（／裏面）全体に均一に分散しているとは言えず、他の方法に比べて離型性は十分満足できるものではなく、離型性評価を行った場合、ピン跡深さを０．５ｍｍ以下とすることは難しい。なお、連続単繊維からなるマットに熱可塑性樹脂を含浸したプリプレグの場合、空隙は連続しているため、散布した高級脂肪酸化合物は表面（／裏面）から０．５ｍｍを超えて拡散するので、表面（／裏面）に局在することはできない。
【００３５】
［４］離型紙積層法
高級脂肪酸化合物を配合しない熱可塑性樹脂を強化繊維に含浸して得られた熱可塑性プリプレグシート（前駆体）に、高級脂肪酸化合物を練り込んだ離型紙（高級脂肪酸化合物含有離型紙）を熱可塑性プリプレグシート（前駆体）の少なくとも一表面（表面、裏面の内、少なくとも一方の面）に積層して、一体化させて熱可塑性プリプレグシートとする。この場合、熱可塑性プリプレグシートを圧縮成形等で成形品とした後、離型紙を剥がすことで最終成形品となる。この方法により得られた熱可塑性プリプレグシートは、離型性評価を行った場合、ピン跡深さを０．５ｍｍ以下とすることが可能である。また、高級脂肪酸化合物含有離型紙の厚みは、通常０．５ｍｍ以下であり、高級脂肪酸化合物の９０質量％以上が、熱可塑性プリプレグシートの表面から深さ０．５ｍｍまでの層、及び／または裏面から深さ０．５ｍｍまでの層に存在することを可能とする。高級脂肪酸化合物含有離型紙の厚みを調整することで、高級脂肪酸化合物の９０質量％以上が、熱可塑性プリプレグシートの表面／裏面から深さ０．１ｍｍまでの層、さらには深さ０．０５ｍｍまでの層に存在することを可能とする。
【００３６】
また、本発明の要件を満たす熱可塑性プリプレグシートは、単品としてのみならず、さらに不織布を使用したプリプレグシート、強化繊維マットを使用したプリプレグシート、プリプレグテープを同方向に配列した一軸配向シート、プリプレグテープの直交織物や多軸織物などから選ばれた１種以上を組み合わせて、いろいろな変形方向に対する要求性能を満たすことができる。
【００３７】
本発明の熱可塑性プリプレグシートは、赤外線加熱や高周波加熱により、母相を成す熱可塑性樹脂を加熱溶融して、圧縮成形機の金型に供給して、賦形冷却後脱型して構造材の部品が成形される。
【００３８】
本発明の熱可塑性プリプレグシートから得られた成形部品は、自動車のフレーム、２輪車のフレーム、農機具のフレーム、ＯＡ機器のフレーム、ホイール、機械部品など高い強度と剛性の必要な部品に利用される。
【実施例】
【００３９】
以下に実施例を示して本発明を具体的に説明するが、本発明は実施例に限定されるものではない。実施例と比較例における試験方法は、次のように行なった。
【００４０】
（１）離型性
４００ｍｍ×４００ｍｍ×２ｍｍの平板の下部に端部とそれから１００ｍｍ毎に格子状に、２ｍｍ幅で高さ３ｍｍ、抜き勾配１°のリブ構造を有する圧縮成形用金型（図１参照。図１−１は平面図、図１−２は断面図。）を使用した。その格子状の中央部に８ｍｍφの径を有する突出しピン１６本を配置し、その突出しピン１６本をエジェクター盤上に立てた。そのエジェクター盤と成形機のエジェクターロッドの間に圧力センサー（双葉電子工業社製  圧力センサー（ボタン形））を配置した。成形後のエジェクターロッドにかかる圧力を、圧力センサーのＸ−Ｔ記録計（日立ハイテクソリュウションズ、ＶＫＰ７０００記録計）に記録して、脱型時の離型抵抗を算定した。
具体的には、厚さ約３ｍｍの熱可塑性プリプレグシートを３９０ｍｍ×３９０ｍｍに切削し、遠赤外線加熱器で、表面が、母相をなす熱可塑性樹脂の（融点＋４０℃）〜（融点＋８０℃）になるまで加熱し、圧縮成形機に金型をセットし、予め母相をなす熱可塑性樹脂の（融点−６０℃）〜（融点−４０℃）に温度調節した金型のキャビティ４００ｍｍ×４００ｍｍの中央部に熱可塑性プリプレグシートをセットした。その後速やかに金型を閉じて、４０ＭＰａで２分間負荷した。その後上型を開き、下型の突出しピンにより成形品を５ｍｍ／ｓの速度で突き上げた。突出しピンを作動するエジェクター盤とエジェクターロッドの間に配置した圧力センサーにより、エジェクターロッドの負荷をＸ―Ｔレコーダーに記録した。エジェクターロッドに掛る負荷を離型抵抗（Ｎ）とした。また突き出された成形品の４隅と中央（４つの内の任意の１つ）の５箇所に烙印されたピン跡を平面部からの深さをノギスで測定し、その平均値をピン跡深さとして評価した。ピン跡深さから、離型性を下記の基準で評価した。
×：脱型時ピンが突き抜け、またはピン跡深さ１ｍｍ超、△：ピン跡深さ１ｍｍ〜０．５ｍｍ、○：ピン跡深さ０．５ｍｍ未満
【００４１】
（２）高級脂肪酸化合物の分布
熱可塑性プリプレグシートからなる圧縮成形品の中央部から１０ｍｍ×１０ｍｍ×２ｍｍ試験片を切削し、１０ｍｍ×２ｍｍ面が観察面となるように、日立ハイテクノロジーズ社走査電子顕微鏡（ＳＥＭ）の試料台にセットした。３０ＫＶに昇圧し、試験片の中央部を２００倍で焦点を合わした。ここで、バリウムの二次電子に着目して、表面から厚さ方向にトレースした。高級脂肪酸化合物がステアリン酸バリウムの場合、バリウムを介して、ステアリン酸バリウムの分布状態を示した。
【００４２】
（３）繊維束として存在する質量割合（繊維束率）
４００ｍｍ×４００ｍｍ×２ｍｍの成形品の中央部から１０ｍｍ×１０ｍｍ×２ｍｍの試料を切削した。試料の観察する断面１０ｍｍ×２ｍｍを砥石で面粗度１μｍ程度に研磨した。研磨済試料を走査電子顕微鏡にセットして、４０ＫＶの電圧で１００倍にて試料中央部の強化繊維の断面を観察し、写真撮影した。写真の１００ｍｍ×１００ｍｍ（実試料１ｍｍ×１ｍｍ）中に、観察される強化繊維数Ｎを数えた。次に、本発明において、強化繊維間の間隔が１ｍｍ（実試料で１０μｍ）以下であると繊維束を成すと定義し、総強化繊維数Ｎを数えた中で、繊維束を成す強化繊維数Ｍを数えた。総強化繊維数に対する繊維束を成す強化繊維の比Ｍ／Ｎを算定し、繊維束率とした。
【００４３】
［実施例１］
１２０００本の炭素繊維からなるロービング（東レ社製  トレカＴ７００）を６ｋｇ／Ｈになる速度で拡張開繊して、含浸台のダイヘッドに供給した。ポリアミド６樹脂（東洋紡社製  Ｔ８００、２６０℃、１．２ｋｇ荷重下のメルトフローレート４２ｇ／１０ｍｉｎ）とステアリン酸バリウム（ナカライテスク、ＥＰ級）を、２７０℃に温度調節されたスクリュー式押し出し機のホッパーに投入し、ステアリン酸バリウム含有ポリアミド６樹脂をギアポンプにより５．７ｋｇ／Ｈ（ステアリン酸バリウムとしては０．０２３ｋｇ／Ｈ）を計量して、含浸台のダイヘッドに供給した。含浸台で加圧含浸、脱泡後、幅１０ｍｍ、高さ０．２ｍｍのダイから含浸被覆されたテープ状プリプレグを押し出し、空冷固化した後、紙管に巻き取った。
得られたテープ状プリプレグを５０ｍｍにカットし、短冊状のプリプレグテープを４００ｍｍ×４００ｍｍ×３ｍｍの平板状の型内に、ランダムにばらまき供給した。型を２８０℃に加熱した後、圧縮し、型を１２０℃まで冷却して、強化繊維がランダム配向した熱可塑性プリプレグシートを得た。
得られた厚さ約３ｍｍの熱可塑性プリプレグシートを３９０ｍｍ×３９０ｍｍに切削し、遠赤外線加熱器で、表面が２７０℃になるまで加熱し、圧縮成形機に金型をセットし、予め１８０℃に温度調節した金型のキャビティ４００ｍｍ×４００ｍｍの中央部に熱可塑性プリプレグシートをセットし、離型性の評価を行った。
【００４４】
［実施例２］
ポリアミド６樹脂（東洋紡社製  Ｔ８００、２６０℃、１．２ｋｇ荷重下のメルトフローレート４２ｇ／１０ｍｉｎ）とステアリン酸バリウム（ナカライテスク、ＥＰ級）を、２７０℃に温度調節されたスクリュー式押し出し機のホッパーに投入し、溶融混練して、押し出し機ヘッドのＴダイより押し出し、水冷の引き取りローラーの速度を調節して、厚さ０．０２０ｍｍ、幅１００ｍｍのステアリン酸含有フイルム（ステアリン酸バリウムの含有量０．１６４質量％）を得た。
ポリアミド６樹脂（東洋紡社製  Ｔ８００、２６０℃、１．２ｋｇ荷重下のメルトフローレート４２ｇ／１０ｍｉｎ）を２７０℃に温度調節されたスクリュー式押し出し機のホッパーに投入し、ポリアミド６樹脂をギアポンプにより５．７ｋｇ／Ｈを計量して、含浸台のダイヘッドに供給した。また、１２０００本の炭素繊維からなるロービング（東レ社製  トレカＴ７００）を６ｋｇ／Ｈになる速度で拡張開繊して、含浸台のダイヘッドに供給した。含浸台で加圧含浸、脱泡後、幅１０ｍｍ、高さ０．２ｍｍのダイから含浸被覆されたテープ状プリプレグを押し出し、空冷固化した後、紙管に巻き取った。
得られたテープ状プリプレグを５０ｍｍにカットし、短冊状のプリプレグテープを４００ｍｍ×４００ｍｍ×３ｍｍの平板状の型内に、上記の１００ｍｍ×４００ｍｍ×０．０２ｍｍのステアリン酸含有フイルム４枚を並べて敷き、その上に短冊状のプリプレグテープをランダムにばらまき、更にその上に上記の１００ｍｍ×４００ｍｍ×０．０２ｍｍのステアリン酸含有フイルム４枚を並べて覆った。平板状の金型を２８０℃に加熱した後、圧縮し、型を１２０℃まで冷却して、強化繊維がランダム配向した熱可塑性プリプレグシートを得た。
得られた厚さ約３ｍｍの熱可塑性プリプレグシートを３９０ｍｍ×３９０ｍｍに切削し、遠赤外線加熱器で、表面が２７０℃になるまで加熱し、圧縮成形機に金型をセットし、予め１８０℃に温度調節した金型のキャビティ４００ｍｍ×４００ｍｍの中央部に熱可塑性プリプレグシートをセットし、離型性の評価を行った。
高級脂肪酸化合物の分布を調べたところ、図２のようであった。図２は、ステアリン酸バリウムの厚さ方向分布で、二次Ｘ線強度と成形品断面深さの関係を示している。高級脂肪酸化合物は、深さ０．０３５ｍｍの範囲までに存在することが分かった。
【００４５】
［実施例３］
１２０００本の炭素繊維からなるロービング（東レ社製  トレカＴ７００）を６ｋｇ／Ｈになる速度で拡張開繊して、含浸台のダイヘッドに供給した。ポリアミド６樹脂（東洋紡社製  Ｔ８００、２６０℃、１．２ｋｇ荷重下のメルトフローレート４２ｇ／１０ｍｉｎ）を２７０℃に温度調節されたスクリュー式押し出し機のホッパーに投入し、ポリアミド６樹脂をギアポンプにより５．７ｋｇ／Ｈを計量して、含浸台のダイヘッドに供給した。含浸台で加圧含浸、脱泡後、幅１０ｍｍ、高さ０．２ｍｍのダイから含浸被覆されたテープ状プリプレグを押し出し、空冷固化した後、紙管に巻き取った。
得られたプリプレグテープを５０ｍｍにカットし、短冊状のプリプレグテープを得た。４００ｍｍ×４００ｍｍ×３ｍｍの平板状の型内に、ステアリン酸バリウムの粉末０．４８ｇを散布し、その上に短冊状のプリプレグテープをランダムにばらまき、平板状の金型を２８０℃に加熱した後、圧縮し、型を１２０℃まで冷却して、強化繊維がランダム配向し、裏面にステアリン酸バリウムが散布・含有された熱可塑性プリプレグシートを得た。
得られた厚さ約３ｍｍの熱可塑性プリプレグシートを３９０ｍｍ×３９０ｍｍに切削し、遠赤外線加熱器で、表面が２７０℃になるまで加熱し、圧縮成形機に金型をセットし、予め１８０℃に温度調節した金型のキャビティ４００ｍｍ×４００ｍｍの中央部に熱可塑性プリプレグシートをセットし、離型性の評価を行った。
高級脂肪酸化合物の分布を調べたところ、高級脂肪酸化合物は、深さ０．２ｍｍの範囲までに９０質量％以上が存在することが分かった。
【００４６】
［実施例４、６〜１１］
強化繊維と熱可塑性樹脂の種類や配合比、離型剤（高級脂肪酸化合物）の種類と添加量を、表１に示したように変更した以外は、実施例１と同様に熱可塑性プリプレグシートを作製した後、評価を行った。
【００４７】
［実施例５］
強化繊維の種類を、表１に示したように変更した以外は、実施例２と同様に熱可塑性プリプレグシートを作製した後、評価を行った。高級脂肪酸化合物の分布を調べたところ、実施例２と同様の結果であった。
【００４８】
［比較例１〜４］
強化繊維と熱可塑性樹脂の種類や配合比、離型剤（高級脂肪酸化合物）の有無や添加方法を表２に示したように変更した以外は、実施例１と同様に熱可塑性プリプレグシートを作製した後、評価を行った。
【００４９】
実験に使用した原料と記号：
ＰＰ：ポリプロピレンＷ１０１（住友化学社製）９８．５質量部に、ジクミルパーオキサイド（日本油脂社製パークミルＤ）０．５質量部、粉末化した無水マレイン酸（ナカライテスク社製）２質量部を予備混合して、１９０℃に温度調節された二軸押出機のホッパーに供給して、スクリュウ８０回転／分にて溶融反応して得たストランドを水槽で冷却固化して得られた無水マレイン酸変性ポリプロピレン（ＭＦＲ５０ｇ／ｍｉｎ）、融点１６５℃
ＰＡ６：ポリアミド６樹脂  Ｔ８００（東洋紡社製、２６０℃、１．２ｋｇ荷重下のおけるＭＦＲ４２ｇ／１０ｍｉｎ，融点２２７℃）
ＧＦ：ガラス繊維ロービング、（日本電気硝子社製、ＡＲ２５００Ｈ−１０，３００ストランド）
ＣＦ：炭素繊維、東レ社製トレカＴ７００（単繊維径６．４μｍ、１２，０００フィラメント）
Ｓｔ−Ｂａ：ステアリン酸バリウム（ナカライテスク社製、ＥＰ試薬）
Ｓｔ−Ｃａ：ステアリン酸カルシュウム（ナカライテスク社製、ＥＰ試薬）
Ｗ―Ｅ：モンタン酸エステルワックス（クラリアント社製、ＷＡＸ  Ｅ）
【００５０】
【表１】
2019209640.tif 000002
【００５１】
【表２】
2019209640.tif 000003
【産業上の利用可能性】
【００５２】
本発明により、繊維束強化熱可塑性樹脂の圧縮成形サイクル時間が短く、生産性の高い熱可塑性プリプレグシートが提供される。このプリプレグの使用により、複雑な立体形状の成形品が、離型時変形なく、かつ生産性に優れた成形品を提供できる。
【符号の説明】
【００５３】
Ａ：突出しピンの配置
Ｂ：リブ
Ｃ：突出しピン
Ｄ：エジェクター盤
Ｅ：エジェクターロッド
Ｆ：圧力センサー
【図１】
2019209640.tif 000004
【図２】
2019209640.tif 000005